(57)【要約】  本発明は、エネルギー密度が高く、サイクル特性が改善されたリチウムイオン二次電池を提供することを目的とする。本発明は、（ａ）Ｓｉを構成元素として含む材料を１％以上含む負極活物質（４２−２）、（ｂ）負極活物質を被覆する、フッ化ビニリデンをモノマー単位として含む第１ポリマー（４２−１）、および（ｃ）アクリル酸、アクリル酸塩、メタクリル酸、およびメタクリル酸塩からなる群より選ばれる少なくとも１種のモノマー単位を含む、分子量８万以上の第２ポリマーを含む負極バインダ（４２−３）を含有する負極合剤層を備える蓄電デバイス用電極に関する。
2019044491.tif 000002
【特許請求の範囲】
【請求項１】
（ａ）Ｓｉを構成元素として含む材料を１％以上含む負極活物質、
（ｂ）負極活物質を被覆する、フッ化ビニリデンをモノマー単位として含む第１ポリマー、および
（ｃ）アクリル酸、アクリル酸塩、メタクリル酸、およびメタクリル酸塩からなる群より選ばれる少なくとも１種のモノマー単位を含む、分子量８万以上の第２ポリマーを含む負極バインダ
を含有する負極合剤層を備える蓄電デバイス用電極。
【請求項２】
前記第２ポリマーは、分子量が４０万以上のポリマーである、請求項１に記載の蓄電デバイス用電極。
【請求項３】
前記第２ポリマーは、アクリル酸Ｎａをモノマーとして含む共重合ポリマーである、請求項１または２に記載の蓄電デバイス用電極。
【請求項４】
前記第２ポリマーは、アクリル酸Ｎａと芳香族ビニルをモノマー単位として含む共重合ポリマーである、請求項３に記載の蓄電デバイス用電極。
【請求項５】
（ａ）Ｓｉを構成元素として含む材料を１％以上含む負極活物質、
（ｂ）負極活物質を被覆する、フッ化ビニリデンをモノマー単位として含む第１ポリマー、および
（ｃ）アクリル酸、アクリル酸塩、メタクリル酸、メタクリル酸塩からなる群より選ばれる少なくとも１種のモノマー単位を含む、分子量８万以上の第２ポリマーを含む負極バインダ
を混合したスラリーを電極に塗布した後、２５０℃以上の温度で熱処理する、蓄電デバイス用電極の製造方法。
【請求項６】
３００℃以上の温度で熱処理する、請求項５に記載の蓄電デバイス用電極の製造方法。
【請求項７】
３５０℃以上の温度で熱処理する、請求項５に記載の蓄電デバイス用電極の製造方法。
【請求項８】
前記Ｓｉを構成元素として含む材料が、ＳｉＯｘ（０＜ｘ≦２）として表されるＳｉ酸化物である、請求項１から４のいずれか１項に記載の蓄電デバイス用電極。
【発明の詳細な説明】
【技術分野】
【０００１】
本発明は、蓄電デバイス用電極及びその製造方法に関し、特に寿命特性に優れた電極及びその製造方法に関するものである。
【背景技術】
【０００２】
リチウムイオン電池は、携帯電話やノートパソコン等の小型電子機器の電源として広く使用されているが、近年、大型の電力貯蔵用電源や自動車用電源としても注目されている。このような用途の拡大と共に、リチウムイオン二次電池は更なるエネルギー密度の向上が望まれている。電池の高エネルギー密度化のために、単位体積当たりのリチウムイオンの吸蔵放出量が大きいＳｉ材料を負極に使用することが検討されている。【０００３】
特許文献１には、Ｓｉ材料を用いた負極に、電解液中にフッ素原子を有するカーボネートを使用することで、電解液の分解を抑制し、電池の容量維持率を改善できることが記載されている。【０００４】
特許文献２には、Ｓｉ材料を用いた負極活物質に、結着剤として特殊なバインダを使用することにより、電極性能低下を抑制し、電池の容量維持率を改善できることが記載されている。【０００５】
特許文献３、４には、Ｓｉ材料を用いた負極活物質をＰＶＤＦで被覆することにより、電解液の分解を抑制し、電池の容量維持率を改善できることが記載されている。
【先行技術文献】
【特許文献】
【０００６】
【特許文献１】特許第５４１２７０５号公報
【特許文献２】特表２０１２−５１０１４２号公報
【特許文献３】特開２０１３−１９１５７８号公報
【特許文献４】特表２０１６−０２４９３４号公報
【発明の概要】
【発明が解決しようとする課題】
【０００７】
Ｓｉ材料は充放電時の膨張収縮が大きいことが知られている。そのため、低い電極強度では充放電時に電極層が破壊され、電極性能が低下する問題があった。また、充放電時に新しい活物質表面が露出するため、活物質表面で電解液分解が起こる問題があった。しかし、特許文献１から４に記載された技術では、十分な寿命特性を得ることはできなかった。【０００８】
特許文献１に開示された技術では、低い電極強度が改善されていなかった。また、特許文献２に開示された技術では、電極製造時にバインダの結着性が大きく低下してしまうため、電極強度が低くなってしまう問題があった。そのため、充放電時の電極性能低下の抑制が不十分であった。【０００９】
特許文献３、４では、電極製造時の熱処理温度が低いため、ＰＶＤＦでの活物質の被覆が十分にできておらず、活物質表面で起こる電解液分解の抑制が不十分であった。また、電極強度が低く、電極性能低下の抑制が不十分であった。【００１０】
本発明の一実施形態は、エネルギー密度が高く、サイクル特性が改善されたリチウムイオン二次電池を提供することを目的とする。
【課題を解決するための手段】
【００１１】
本発明の蓄電デバイス用電極は、Ｓｉを構成元素として含む材料を１％以上含む負極活物質、負極活物質を被覆するフッ化ビニリデンをモノマー単位として含む第１ポリマー、並びにアクリル酸、アクリル酸塩、メタクリル酸、およびメタクリル酸塩からなる群より選ばれる少なくとも１種のモノマー単位を含む、分子量８万以上の第２ポリマーを含む負極バインダを含有する負極合剤層を備えることを特徴とする。
【発明の効果】
【００１２】
本発明によれば、Ｓｉを構成元素として含む材料を含む負極を有した二次電池において、電解液分解と電極性能低下が抑制され、寿命特性に優れたリチウムイオン二次電池を得ることができる。
【図面の簡単な説明】
【００１３】
【図１Ａ】負極の基本的構造を模式的に示す断面図である。
【図１Ｂ】熱処理前の負極の構造を模式的に示す断面図である。
【図２】フィルム外装電池の基本的構造を示す分解斜視図である。
【図３】図２の電池の断面を模式的に示す断面図である。
【発明を実施するための形態】
【００１４】
本実施形態の蓄電デバイス用電極は、（ａ）Ｓｉを構成元素として含む材料を１％以上含む負極活物質、（ｂ）負極活物質を被覆する、フッ化ビニリデンをモノマー単位として含む第１ポリマー、および（ｃ）アクリル酸、アクリル酸塩、メタクリル酸、およびメタクリル酸塩からなる群より選ばれる少なくとも１種のモノマー単位を含む、分子量８万以上の第２ポリマーを含む負極バインダを含有する負極合剤層を備える。
【００１５】
以下に、本実施形態の蓄電デバイス用電極が使用される二次電池の例として、リチウムイオン二次電池を例に、構成ごとに詳述する。本実施形態の蓄電デバイス用電極は、リチウムイオンキャパシタや電気二重層キャパシタなどへの使用も可能であるが、リチウムイオン二次電池としての使用が最も望ましい。本実施形態の蓄電デバイス用電極の例は、［負極］の項で説明する。
【００１６】
［正極］
正極は、集電体上に、正極活物質を含む正極活物質層が形成された構成とすることができる。本実施形態の正極は、例えば、金属箔で形成される正極集電体と、正極集電体の片面又は両面に形成された正極活物質層とを有する。正極活物質層は正極結着剤によって正極集電体を覆うように形成される。正極集電体は、正極端子と接続する延長部を有するように構成され、この延長部には正極活物質層は形成されない。
【００１７】
本実施形態における正極活物質としては、リチウムを吸蔵放出し得る材料であれば特に限定されず、いくつかの観点から選ぶことができる。高エネルギー密度化の観点からは、高容量の化合物を含むことが好ましい。高容量の化合物としては、Ｌｉ過剰系層状正極、ニッケル酸リチウム（ＬｉＮｉＯ２）またはニッケル酸リチウムのＮｉの一部を他の金属元素で置換したリチウムニッケル複合酸化物が挙げられ、下式（Ａ１）で表されるＬｉ過剰系層状正極、下式（Ａ２）で表される層状リチウムニッケル複合酸化物が好ましい。
【００１８】
Ｌｉ（ＬｉｘＭ１−ｘ−ｚＭｎｚ）Ｏ２      （Ａ１）
（式（Ａ１）中、０．１≦ｘ＜０．３、０．４≦ｚ≦０．８、ＭはＮｉ、Ｃｏ、Ｆｅ、Ｔｉ、Ａｌ及びＭｇのうちの少なくとも一種である。）；
ＬｉｙＮｉ（１−ｘ）ＭｘＯ２      （Ａ２）
（式（Ａ２）中、０≦ｘ＜１、０＜ｙ≦１、ＭはＬｉ、Ｃｏ、Ａｌ、Ｍｎ、Ｆｅ、Ｔｉ及びＢからなる群より選ばれる少なくとも１種の元素である。）
【００１９】
高容量の観点では、Ｎｉの含有量が高いこと、即ち式（Ａ２）において、ｘが０．５未満が好ましく、さらに０．４以下が好ましい。このような化合物としては、例えば、ＬｉαＮｉβＣｏγＭｎδＯ２（０＜α≦１．２好ましくは１≦α≦１．２、α＋β＋γ＋δ＝２、β≧０．７、γ≦０．２）、ＬｉαＮｉβＣｏγＡｌδＯ２（０＜α≦１．２好ましくは１≦α≦１．２、α＋β＋γ＋δ＝２、β≧０．６好ましくはβ≧０．７、γ≦０．２）などが挙げられ、特に、ＬｉＮｉβＣｏγＭｎδＯ２（０．７５≦β≦０．８５、０．０５≦γ≦０．１５、０．１０≦δ≦０．２０、β＋γ＋δ＝１）が挙げられる。より具体的には、例えば、ＬｉＮｉ０．８Ｃｏ０．０５Ｍｎ０．１５Ｏ２、ＬｉＮｉ０．８Ｃｏ０．１Ｍｎ０．１Ｏ２、ＬｉＮｉ０．８Ｃｏ０．１５Ａｌ０．０５Ｏ２、ＬｉＮｉ０．８Ｃｏ０．１Ａｌ０．１Ｏ２等を好ましく用いることができる。
【００２０】
また、熱安定性の観点では、Ｎｉの含有量が０．５を超えないこと、即ち、式（Ａ２）において、ｘが０．５以上であることも好ましい。また特定の遷移金属が半数を超えないことも好ましい。このような化合物としては、ＬｉαＮｉβＣｏγＭｎδＯ２（０＜α≦１．２好ましくは１≦α≦１．２、α＋β＋γ＋δ＝２、０．２≦β≦０．５、０．１≦γ≦０．４、０．１≦δ≦０．４）が挙げられる。より具体的には、ＬｉＮｉ０．４Ｃｏ０．３Ｍｎ０．３Ｏ２（ＮＣＭ４３３と略記）、ＬｉＮｉ１／３Ｃｏ１／３Ｍｎ１／３Ｏ２、ＬｉＮｉ０．５Ｃｏ０．２Ｍｎ０．３Ｏ２（ＮＣＭ５２３と略記）、ＬｉＮｉ０．５Ｃｏ０．３Ｍｎ０．２Ｏ２（ＮＣＭ５３２と略記）など（但し、これらの化合物においてそれぞれの遷移金属の含有量が１０％程度変動したものも含む）を挙げることができる。
【００２１】
また、式（Ａ２）で表される化合物を２種以上混合して使用してもよく、例えば、ＮＣＭ５３２またはＮＣＭ５２３とＮＣＭ４３３とを９：１〜１：９の範囲（典型的な例として、２：１）で混合して使用することも好ましい。さらに、式（Ａ２）においてＮｉの含有量が高い材料（ｘが０．４以下）と、Ｎｉの含有量が０．５を超えない材料（ｘが０．５以上、例えばＮＣＭ４３３）とを混合することで、高容量で熱安定性の高い電池を構成することもできる。
【００２２】
上記以外にも正極活物質として、例えば、ＬｉＭｎＯ２、ＬｉｘＭｎ２Ｏ４（０＜ｘ＜２）、Ｌｉ２ＭｎＯ３、ＬｉｘＭｎ１．５Ｎｉ０．５Ｏ４（０＜ｘ＜２）等の層状構造またはスピネル構造を有するマンガン酸リチウム；ＬｉＣｏＯ２またはこれらの遷移金属の一部を他の金属で置き換えたもの；これらのリチウム遷移金属酸化物において化学量論組成よりもＬｉを過剰にしたもの；及びＬｉＦｅＰＯ４などのオリビン構造を有するもの等が挙げられる。さらに、これらの金属酸化物をＡｌ、Ｆｅ、Ｐ、Ｔｉ、Ｓｉ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、Ｌａ等により一部置換した材料も使用することができる。上記に記載した正極活物質はいずれも、１種を単独で、または２種以上を組合せて用いることができる。
【００２３】
本実施形態の一態様においては、リチウムに対して４．５Ｖ以上の電位で動作するスピネル構造を有する正極活物質が好ましく、例えば下記式（Ｂ）で表される正極活物質が挙げられる。
【００２４】
Ｌｉａ（ＭｘＭｎ２−ｘ−ｙＹｙ）（Ｏ４−ｗＺｗ）      （Ｂ）
（式（Ｂ）中、０．４≦ｘ≦１．２、０≦ｙ、ｘ＋ｙ＜２、０≦ａ≦１．２好ましくは０＜ａ≦１．２、０≦ｗ≦１である。Ｍは遷移金属元素であり、Ｃｏ、Ｎｉ、Ｆｅ、Ｃｒ及びＣｕからなる群より選ばれる少なくとも一種を含み、Ｙは、金属元素であり、Ｌｉ、Ｂ、Ｎａ、Ａｌ、Ｍｇ、Ｔｉ、Ｓｉ、Ｋ及びＣａからなる群より選ばれる少なくとも一種を含み、Ｚは、ＦおよびＣｌからなる群より選ばれる少なくとも一種である。）
【００２５】
正極バインダとしては、特に制限されるものではないが、ポリフッ化ビニリデン、ビニリデンフルオライド−ヘキサフルオロプロピレン共重合体、ビニリデンフルオライド−テトラフルオロエチレン共重合体、ポリテトラフルオロエチレン、ポリプロピレン、ポリエチレン、ポリブタジエン、ポリアクリル酸、ポリアクリル酸エステル、ポリスチレン、ポリアクリロニトリル、ポリイミド、ポリアミドイミド等を用いることができる。また、正極バインダは、前記の複数の樹脂の混合物、共重合体およびその架橋体、例えばスチレンブタジエンゴム（ＳＢＲ）等であってもよい。さらに、ＳＢＲ系エマルジョンのような水系のバインダを用いる場合、カルボキシメチルセルロース（ＣＭＣ）等の増粘剤を用いることもできる。
【００２６】
正極バインダの量は、正極活物質１００質量部に対して、下限として好ましくは１質量部以上、より好ましくは２質量部以上、上限として好ましくは３０質量部以下、より好ましくは２５質量部以下である。
【００２７】
正極集電体としては、特に制限されるものではないが、アルミニウム、ニッケル、銀、またはそれらの合金を使用できる。正極集電体の形状としては、例えば、箔、平板状、メッシュ状が挙げられる。
【００２８】
正極の作製に際して、インピーダンスを低下させる目的で、導電補助剤を添加してもよい。導電補助剤としては、例えば、グラファイト、カーボンブラック、アセチレンブラック等の炭素質微粒子が挙げられる。
【００２９】
本実施形態に係る正極は、正極活物質、バインダ及び溶媒を含むスラリーを調製し、これを正極集電体上に塗布し、正極合剤層を形成することにより作製できる。
【００３０】
［負極］
負極は、集電体と、集電体上に設けられた負極合剤層とを備える。負極合剤層は、第１ポリマー（即ち、フッ化ビニリデンをモノマー単位として含むポリマー）で被覆された負極活物質、負極バインダとして第２ポリマーおよび必要に応じ導電補助剤を含む。
【００３１】
（負極活物質）
負極活物質は、シリコンを構成元素として含む材料（以下、「シリコン材料」とも記載する）を含む。シリコン材料としては、金属シリコン（シリコン単体）、シリコンを含む合金、組成式ＳｉＯｘ（０＜ｘ≦２）で表されるシリコン酸化物などが挙げられ、シリコン酸化物（「Ｓｉ酸化物」とも記載する）を含むのが好ましい。負極活物質は、リチウムを吸蔵放出し得る物質である。本明細書において、例えば結着剤など、リチウムを吸蔵放出しない物質は、負極活物質には含まれない。
【００３２】
シリコンを含む合金は、シリコンとシリコン以外の金属（非シリコン金属）との合金であればよいが、例えば、シリコンと、Ｌｉ、Ｂ、Ａｌ、Ｔｉ、Ｆｅ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、ＬａおよびＮｉからなる群より選択される少なくとも一種との合金が好ましく、シリコンと、Ｌｉ、Ｂ、Ｔｉ、ＦｅおよびＮｉからなる群より選択される少なくとも一種との合金がより好ましい。シリコンと非シリコン金属との合金中の非シリコン金属の含有量は、特に限定されないが、例えば、０．１〜５質量％であるのが好ましい。シリコンと非シリコン金属との合金の製造方法としては、例えば、単体シリコンと非シリコン金属を混合および溶融する方法、単体シリコンの表面に非シリコン金属を蒸着等により被覆する方法が挙げられる。
【００３３】
シリコンおよびシリコン合金の表面の一部または全部が、酸化シリコンで被覆されていてもよい。
【００３４】
負極活物質中に含まれるシリコン材料は一種であってもよいし、二種以上であってもよい。
【００３５】
シリコン材料の含有量は、特に制限されないが、負極活物質の総量に対し、例えば１質量％以上であり、好ましくは５質量％以上であり、より好ましくは５０質量％以上であり、さらに好ましくは７０質量％以上であり、１００質量％であってもよい。シリコン材料の含有量が該範囲内であると、リチウムイオン二次電池のエネルギー密度が向上し、かつサイクル特性を向上させることができる。
【００３６】
活物質の形状は、特に限定されないが、蒸着等により活物質を層として負極に形成したものでもよいが、好ましくは、粒子形状のものであり、シリコン材料の粒径は、０．１μｍ以上５０μｍ以下が好ましく、０．２μｍ以上２０μｍ以下がさらに好ましい。粒径が小さすぎると、電解液などとの反応性が高くなり、寿命特性が低下する場合がある。粒径が大きすぎると、Ｌｉ吸蔵放出時に粒子の割れが発生しやすくなり、寿命が低下する場合がある。
【００３７】
負極活物質は、シリコン材料に加え、その他の負極活物質を含んでもよい。その他の負極活物質として、炭素材料等を挙げることができる。
【００３８】
負極活物質は、シリコン材料に加えて、炭素を含むことが好ましい。シリコン材料を炭素とともに使用することで、リチウムイオンが吸収放出される際のシリコン材料の膨張収縮の影響を緩和して、電池のサイクル特性を改善することができる。シリコン材料と炭素を混合して使用してよく、シリコン材料の粒子表面を炭素で被覆して使用してもよい。炭素としては、例えば、黒鉛、非晶質炭素、グラフェン、ダイヤモンド状炭素、カーボンナノチューブ、またはこれらの複合物等が挙げられる。ここで、結晶性の高い黒鉛は、電気伝導性が高く、銅などの金属からなる負極集電体との接着性および電圧平坦性が優れている。結晶性の低い非晶質炭素は、体積膨張が比較的小さいため、負極全体の体積膨張を緩和する効果が高く、かつ結晶粒界や欠陥といった不均一性に起因する劣化が起きにくい。一方で、炭素の混合量が多すぎると電池の容量が低下する。負極活物質中の炭素材料の含有量は、特に限定されないが、１質量％以上が好ましく、５質量％以上が好ましく、また、７０質量％以下が好ましく、５０質量％以下がより好ましい。
【００３９】
負極活物質を被覆する第１ポリマーは、フッ化ビニリデンをモノマー単位として含むポリマーであれば限定されず、フッ化ビニリデンの単独重合体、フッ化ビニリデンと他のモノマー単位との共重合体を挙げることができる。共重合体中のフッ化ビニリデン単位は、通常５０％（モノマー単位のモル比で）以上、好ましくは７０％以上である。コモノマーとしては、エチレン、プロピレン等のオレフィン、テトラフルオロエチレン、ヘキサフルオロプロピレン等のフッ素化オレフィン、およびパーフルオロアルキルビニルエーテル等を挙げることができる。
【００４０】
好ましい第１ポリマーとしては、例えばポリフッ化ビニリデン、ビニリデンフルオライド−ヘキサフルオロプロピレン共重合体、ビニリデンフルオライド−テトラフルオロエチレン共重合体を挙げることができる。
【００４１】
第１ポリマーは、負極活物質１００質量部に対して、下限として好ましくは２質量部以上、より好ましくは４質量部以上である。一部の被覆でも効果は得られ、被覆率が高いほどより良好なサイクル特性が得られるが、第１ポリマーの混合量が多すぎると電池の容量が低下する。従って、第１ポリマーの量は、負極活物質１００質量部に対して、通常２０質量部以下、好ましくは１０質量部以下、より好ましくは７質量部以下である。
【００４２】
第２ポリマーは、下記式（１１）で表される（メタ）アクリル酸単量体単位および／またはその塩を含むポリアクリル酸が好ましい。なお、本明細書において、用語「（メタ）アクリル酸」は、アクリル酸及びメタクリル酸を意味する。
【００４３】
【化１】
2019044491.tif 000003
（式（１１）中、Ｒ１は、水素原子又はメチル基である。）
【００４４】
式（１１）で表される単量体単位におけるカルボン酸は、カルボン酸金属塩などのカルボン酸塩であってよい。金属は好ましくは一価金属である。一価金属としては、アルカリ金属（例えば、Ｎａ、Ｌｉ、Ｋ、Ｒｂ、Ｃｓ、Ｆｒ等）、及び、貴金属（例えば、Ａｇ、Ａｕ、Ｃｕ等）等が挙げられる。ポリアクリル酸が、少なくとも一部の単量体単位にカルボン酸塩を含むことにより、電極合剤層の構成材料との密着性をさらに向上させることができる。
【００４５】
ポリアクリル酸は、その他の単量体単位を含んでいてもよい。ポリアクリル酸が、（メタ）アクリル酸単量体単位以外の単量体単位をさらに含むことで、電極合剤層と集電体との剥離強度を改善できる場合がある。その他の単量体単位としては、例えば、クロトン酸、ペンテン酸等のモノカルボン酸化合物、イタコン酸、マレイン酸等のジカルボン酸化合物、ビニルスルホン酸等のスルホン酸化合物、ビニルホスホン酸等のホスホン酸化合物等のエチレン性不飽和基を有する酸；スチレンスルホン酸、スチレンカルボン酸等の酸性基を有する芳香族オレフィン；（メタ）アクリル酸アルキルエステル；アクリロニトリル；エチレン、プロピレン、ブタジエン等の脂肪族オレフィン；スチレン等の芳香族ビニルを包含する芳香族オレフィン等のモノマーに由来する単量体単位が挙げられる。また、その他の単量体単位は、二次電池の結着剤として使用される公知のポリマーを構成する単量体単位であってもよい。これらの単量体単位においても、存在する場合、酸が塩となっていてもよい。
【００４６】
さらに、ポリアクリル酸は、主鎖および側鎖の少なくとも１つの水素原子が、ハロゲン（フッ素、塩素、ホウ素、ヨウ素等）等で置換されていてもよい。
【００４７】
なお、ポリアクリル酸が２種以上の単量体単位を含む共重合体である場合、共重合体は、ランダム共重合体、交互共重合体、ブロック共重合体、グラフト共重合体等、及びこれらの組合せのいずれであってもよい。
【００４８】
ポリアクリル酸の分子量（重量平均）は、５万超、好ましくは８万以上、より好ましくは１０万以上１００万以下、さらに好ましくは４０万以上８０万以下である。さらに、第１ポリマーは、好ましくは、アクリル酸Ｎａと芳香族ビニルをモノマー単位として含む共重合ポリマーの場合に、熱処理後でも高い電極強度を得ることができる。
【００４９】
一般に、大きな比表面積の活物質には多くの量の結着剤を必要とするが、ポリアクリル酸は少量であっても高い結着性を有する。このため、負極結着剤としてポリアクリル酸を使用した場合、大きな比表面積の活物質を使用する電極であっても、結着剤による抵抗の上昇が少ない。さらに、ポリアクリル酸を含む結着剤は、電池の不可逆容量を低減し、電池を高容量化でき、サイクル特性を向上できる点においても優れている。
【００５０】
第２ポリマーの量は、負極活物質１００質量部に対して、好ましくは３質量部以上１０質量部以下である。負極バインダとして、第２ポリマーに加えて、その他の公知のバインダや増粘剤を併用することも可能である。例えばカルボキシメチルセルロース（ＣＭＣ）等の増粘剤を用いることもできる。負極バインダ中の第２ポリマーの割合（固形分の割合）は、好ましくは６０％質量以上、より好ましくは８０質量％、さらに好ましくは９０質量％以上であり、１００質量％であってもよい。
【００５１】
負極集電体としては、電気化学的な安定性から、アルミニウム、ニッケル、銅、銀、およびそれらの合金が好ましい。その形状としては、箔、平板状、メッシュ状が挙げられる。
【００５２】
負極には、インピーダンスを低下させる目的で、導電材を追加して含んでもよい。追加の導電材としては、鱗片状、線維状の炭素質微粒子等、例えば、カーボンブラック、アセチレンブラック、ケッチェンブラック、気相法炭素繊維等が挙げられる。
【００５３】
次に、本実施形態の負極（蓄電デバイス用電極）の構造の１例を、模式的に図１Ａに示す。この図に示されるように、負極活物質（４２−２）は、負極バインダである第２ポリマー（４２−３）によって相互に結着されていると共に、集電体（４１）に結着されている。そして、負極活物質（４２−２）を第１ポリマー（４２−１）が被覆している。
【００５４】
本実施形態に係る負極は、例えば以下の方法に従って作製することができる。
【００５５】
負極活物質、第１ポリマーと、第２ポリマー、任意成分として導電材の混合物を調製し、これを負極集電体に塗布する。混合及び塗布方法は、粉体の混合物をスパッタリング方式やＣＶＤ方式で塗布する方法でも問題ないが、ＮＭＰなどの溶液や水で調製したスラリーを、ダイ方式やドクターブレード方式で塗布することが好ましい。とくに、水で調製した場合は、第１ポリマーが溶解しないため、第２ポリマーが活物質に優先的に結着する。図１Ｂに、スラリーを負極集電体（４１）に塗布し、乾燥した状態を模式的に示す。第２ポリマー（４２−３）が負極活物質（４２−２）間および負極活物質（４２−２）と集電体４１の間に入り込み、バインダとしての機能を発揮する。
【００５６】
塗布した電極は、乾燥した後に熱処理を行う。熱処理温度は、好ましくは２５０℃以上、より好ましくは３００℃以上、最も好ましくは３５０℃以上である。熱処理を行うことにより、第１ポリマーが活物質上に被膜を形成することができる。また、好ましくは５００℃以下、より好ましくは４００℃以下である。熱処理時間は適宜設定することができるが、１時間以上４８時間以内が好ましく、例えば３時間程度である。熱処理は不活性雰囲気下、好ましくは、窒素、アルゴン雰囲気下である。熱処理前は、図１Ｂに示すように、粒子状態で存在していた第１ポリマー（４２−１）は、熱処理後、図１Ａに示すように、負極活物質（４２−２）を被覆する。後述する実施例で示すように、高い温度で処理することによって第１ポリマーが密着して均一に活物質を被覆し、容量維持率が向上すると考えられる。また、第２ポリマーは、活物質の間や集電体との間に分布して存在してバインダとして機能していると考えられる。
【００５７】
［電解液］
本実施形態に係るリチウムイオン二次電池の電解液としては特に限定されないが、電池の動作電位において安定な非水溶媒と支持塩を含む非水電解液が好ましい。
【００５８】
非水溶媒の例としては、プロピレンカーボネート（ＰＣ）、エチレンカーボネート（ＥＣ）、ブチレンカーボネート（ＢＣ）等の環状カーボネート類；ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類；プロピレンカーボネート誘導体、ギ酸メチル、酢酸メチル、プロピオン酸エチル等の脂肪族カルボン酸エステル類；ジエチルエーテル、エチルプロピルエーテル等のエーテル類、リン酸トリメチル、リン酸トリエチル、リン酸トリプロピル、リン酸トリオクチル、リン酸トリフェニル等のリン酸エステル類等の非プロトン性有機溶媒、及び、これらの化合物の水素原子の少なくとも一部をフッ素原子で置換したフッ素化非プロトン性有機溶媒等が挙げられる。
【００５９】
これらの中でも、エチレンカーボネート（ＥＣ）、プロピレンカーボネート（ＰＣ）、ブチレンカーボネート（ＢＣ）、ジメチルカーボネート（ＤＭＣ）、ジエチルカーボネート（ＤＥＣ）、エチルメチルカーボネート（ＭＥＣ）、ジプロピルカーボネート（ＤＰＣ）等の環状または鎖状カーボネート類を含むことが好ましい。
【００６０】
非水溶媒は、１種を単独で、または２種以上を組み合わせて使用することができる。
【００６１】
支持塩としては、ＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣ４Ｆ９ＳＯ３、ＬｉＣ（ＣＦ３ＳＯ２）３、ＬｉＮ（ＣＦ３ＳＯ２）２等のリチウム塩が挙げられる。支持塩は、１種を単独で、または２種以上を組み合わせて使用することができる。低コスト化の観点からはＬｉＰＦ６が好ましい。
【００６２】
電解液は、さらに添加剤を含むことができる。添加剤としては特に限定されるものではないが、ハロゲン化環状カーボネート、不飽和環状カーボネート、酸無水物、及び、環状または鎖状ジスルホン酸エステル等が挙げられる。これらの化合物を添加することにより、サイクル特性等の電池特性を改善することができる。これは、これらの添加剤がリチウムイオン二次電池の充放電時に分解して電極活物質の表面に皮膜を形成し、電解液や支持塩の分解を抑制するためと推定される。
【００６３】
［セパレータ］
セパレータは、正極および負極の導通を抑制し、荷電体の透過を阻害せず、電解液に対して耐久性を有するものであれば、いずれであってもよい。具体的な材質としては、ポリプロピレンおよびポリエチレン等のポリオレフィン、セルロース、ポリエチレンテレフタレート、ポリイミド、ポリフッ化ビニリデンならびにポリメタフェニレンイソフタルアミド、ポリパラフェニレンテレフタルアミドおよびコポリパラフェニレン−３，４’−オキシジフェニレンテレフタルアミド等の芳香族ポリアミド（アラミド）等が挙げられる。これらは、多孔質フィルム、織物、不織布等として用いることができる。
【００６４】
［絶縁層］
正極、負極、およびセパレータの少なくとも１つの表面に、絶縁層を形成しても良い。絶縁層の形成方法としては、ドクターブレード法、ディップコーティング法、ダイコーター法、ＣＶＤ法、スパッタリング法等が挙げられる。正極、負極、セパレータの形成と同時に絶縁層を形成することもできる。絶縁層を形成する物質としては、酸化アルミニウムやチタン酸バリウムなどとＳＢＲやＰＶＤＦとの混合物などが挙げられる。
【００６５】
［リチウムイオン二次電池の構造］
本実施形態のリチウムイオン二次電池は、例えば、図２および図３のような構造を有する。このリチウムイオン二次電池は、電池要素２０と、それを電解質と一緒に収容するフィルム外装体１０と、正極タブ５１および負極タブ５２（以下、これらを単に「電極タブ」ともいう）とを備えている。
【００６６】
電池要素２０は、図３に示すように、複数の正極３０と複数の負極４０とがセパレータ２５を間に挟んで交互に積層されたものである。正極３０は、金属箔３１の両面に電極材料３２が塗布されており、負極４０も、同様に、金属箔４１の両面に電極材料４２が塗布されている。なお、本発明は、必ずしも積層型の電池に限らず捲回型などの電池にも適用しうる。
【００６７】
本実施形態のリチウムイオン二次電池は図２および図３のように電極タブが外装体の片側に引き出された構成であってもよいが、リチウムイオン二次電池は電極タブが外装体の両側に引き出されたものであってもいい。詳細な図示は省略するが、正極および負極の金属箔は、それぞれ、外周の一部に延長部を有している。負極金属箔の延長部は一つに集められて負極タブ５２と接続され、正極金属箔の延長部は一つに集められて正極タブ５１と接続される（図３参照）。このように延長部どうし積層方向に１つに集めた部分は「集電部」などとも呼ばれる。
【００６８】
フィルム外装体１０は、この例では、２枚のフィルム１０−１、１０−２で構成されている。フィルム１０−１、１０−２どうしは電池要素２０の周辺部で互いに熱融着されて密閉される。図２では、このように密閉されたフィルム外装体１０の１つの短辺から、正極タブ５１および負極タブ５２が同じ方向に引き出されている。
【００６９】
当然ながら、異なる２辺から電極タブがそれぞれ引き出されていてもよい。また、フィルムの構成に関し、図２、図３では、一方のフィルム１０−１にカップ部が形成されるとともに他方のフィルム１０−２にはカップ部が形成されていない例が示されているが、この他にも、両方のフィルムにカップ部を形成する構成（不図示）や、両方ともカップ部を形成しない構成（不図示）なども採用しうる。
【００７０】
［リチウムイオン二次電池の製造方法］
本実施形態によるリチウムイオン二次電池は、通常の方法に従って作製することができる。積層ラミネート型のリチウムイオン二次電池を例に、リチウムイオン二次電池の製造方法の一例を説明する。まず、乾燥空気または不活性雰囲気において、正極および負極を、セパレータを介して対向配置して、電極素子を形成する。次に、この電極素子を外装体（容器）に収容し、電解液を注入して電極に電解液を含浸させる。その後、外装体の開口部を封止してリチウムイオン二次電池を完成する。
【００７１】
［組電池］
本実施形態に係るリチウムイオン二次電池を複数組み合わせて組電池とすることができる。組電池は、例えば、本実施形態に係るリチウムイオン二次電池を２つ以上用い、直列、並列又はその両方で接続した構成とすることができる。直列および／または並列接続することで容量および電圧を自由に調節することが可能になる。組電池が備えるリチウムイオン二次電池の個数については、電池容量や出力に応じて適宜設定することができる。
【００７２】
［車両］
本実施形態に係るリチウムイオン二次電池またはその組電池は、車両に用いることができる。本実施形態に係る車両としては、ハイブリッド車、燃料電池車、電気自動車（いずれも四輪車（乗用車、トラック、バス等の商用車、軽自動車等）のほか、二輪車（バイク）や三輪車を含む）が挙げられる。なお、本実施形態に係る車両は自動車に限定されるわけではなく、他の車両、例えば電車等の移動体の各種電源として用いることもできる。
【実施例】
【００７３】
［実施例１］
＜負極＞
負極活物質として、人造黒鉛と、金属ケイ素（Ｓｉ）を使用し、第１ポリマーとしてＰＶｄＦ（水分散）、第２ポリマーとして分子量がおよそ１０万のポリアクリル酸Ｎａ（水分散）を使用した。質量比を黒鉛／Ｓｉ／被膜形成剤／結着剤＝８３／１０／４／３となるよう、それぞれ計量して混合した。得られたスラリーを厚さ１０μｍの銅箔に塗布した後に乾燥した後、Ｎ２雰囲気下で３５０℃熱処理を３時間行うことで負極を作製した。【００７４】
＜電極剥離強度評価＞
作製した負極を１ｃｍ幅の短冊状に切断し、固定台に両面の粘着テープで固定した。固定した電極の端の集電体を、ピンセットを用いて電極合剤層からわずかに剥がし、剥がした集電体部分を引張試験機に取り付けた。その後、引張試験機を作動し、固定台に対して９０°の角度に一定速度で引っ張り、その際にかかる応力から剥離時の電極強度を測定した。【００７５】
＜正極＞
正極活物質として、ＬｉＮｉ０．８Ｃｏ０．１５Ａｌ０．０５Ｏ２を用いた。この正極活物質と、導電材としてのカーボンブラックと、正極結着剤としてのポリフッ化ビニリデンとを、９０：５：５の質量比で計量した。そして、これらをＮ−メチルピロリドンと混合して、正極スラリーを調製した。正極スラリーを厚さ２０μｍのアルミ箔に塗布した後に乾燥し、さらにプレスすることで、正極を作製した。【００７６】
＜電極積層体＞
作製した正極の３層と負極の４層を、セパレータとしてのＰＥＴ不織布フィルムを挟みつつ交互に重ねた。正極活物質に覆われていない正極集電体および負極活物質に覆われていない負極集電体の端部をそれぞれ溶接した。さらに、その溶接箇所に、アルミニウム製の正極端子およびニッケル製の負極端子をそれぞれ溶接して、平面的な積層構造を有する電極積層体を得た。【００７７】
＜電解液＞
エチレンカーボネート（ＥＣ）とジエチルカーボネート（ＤＥＣ）をＥＣ／ＤＥＣ＝３０／７０（体積比）の配合比で混合して得た溶媒に、ＬｉＰＦ６を支持塩として添加し、支持塩濃度が１．０ｍｏｌ／Ｌの電解液を作製した。【００７８】
＜注液＞
電極積層体を外装体としてのアルミニウムラミネートフィルム内に収容し、外装体内部に電解液を注入した。その後、チャンバー内にて真空含浸（圧力：１０ｋＰａ（ａｂｓ））を行い、外層体を封止することで電池を得た。【００７９】
＜電池評価＞
得られた電池のサイクル試験を次のようにして行った。ＣＣ−ＣＶ充電（上限電圧４．２Ｖ、電流１Ｃ、ＣＶ時間１．５時間）と、ＣＣ放電（下限電圧３．０Ｖ、電流１Ｃ）を、いずれも４５℃で５０サイクル実施した。５０サイクル後の容量維持率として、１サイクル目の放電容量に対する５０サイクル目の放電容量の割合を表１に示した。【００８０】
［実施例２〜９］
負極活物質、負極バインダ、負極組成、処理温度を表１に記載の内容とした以外は、実施例１と同様にリチウムイオン二次電池を作製し、同様に負極の剥離強度評価および電池評価を実施した。実施例５および比較例９で負極バインダとして用いた第２ポリマーは、アクリル酸Ｎａとスチレンをモノマー単位として含む分子量５０万の共重合ポリマーである。【００８１】
［比較例１〜１６］
負極活物質、負極バインダ、負極組成、処理温度を表１に記載の内容とした以外は、実施例１と同様にリチウムイオン二次電池を作製し、同様に負極の剥離強度評価および電池評価を実施した。【００８２】
実施例１〜９および比較例１〜１７における負極条件と、電極剥離強度および電池評価の結果を以下の表１に示す。【００８３】
【表１】
2019044491.tif 000004
【００８４】
表１から次のことがわかる。
（１）実施例１と比較例４の対比から、第２ポリマー（バインダ）を用いていない比較例４で電極剥離強度が極端に低下している。一方、第１ポリマー（被膜形成剤）を用いていない比較例１０では電極剥離強度の低下はわずかである。さらに、第１ポリマーを用いずに第２ポリマーの量を増加させた比較例１１では、電極剥離強度が大きく向上している。これらから、結着剤としての機能は、主として第２ポリマーが担っていることが理解できる。
（２）実施例１、実施例６および比較例１０の対比から、第１ポリマーが維持率向上に寄与している。
（３）実施例１〜３、比較例１〜３の対比から、処理温度が高い方が維持率が向上している。負極活物質に対して、第１ポリマーの被膜の密着性・均一性が向上したものと考えられる。
（４）実施例５から、第２ポリマーとして分子量が比較的大きなものを用いると、電極剥離強度および維持率が向上する。【００８５】
付記
上記の実施形態の一部又は全部は、以下の付記のようにも記載され得るが、以下に限られない。
（付記１）
（ａ）Ｓｉを構成元素として含む材料を１％以上含む負極活物質、
（ｂ）負極活物質を被覆する、フッ化ビニリデンをモノマー単位として含む第１ポリマー、および
（ｃ）アクリル酸、アクリル酸塩、メタクリル酸、およびメタクリル酸塩からなる群より選ばれる少なくとも１種のモノマー単位を含む、分子量８万以上の第２ポリマーを含む負極バインダ
を含有する負極合剤層を備える蓄電デバイス用電極。
（付記２）
前記第２ポリマーは、分子量が４０万以上のポリマーである、付記１に記載の蓄電デバイス用電極。
（付記３）
前記第２ポリマーは、アクリル酸Ｎａをモノマーとして含む共重合ポリマーである、付記１または２に記載の蓄電デバイス用電極。
（付記４）
前記第２ポリマーは、アクリル酸Ｎａと芳香族ビニルをモノマー単位として含む共重合ポリマーである、付記３に記載の蓄電デバイス用電極。
（付記５）
（ａ）Ｓｉを構成元素として含む材料を１％以上含む負極活物質、
（ｂ）負極活物質を被覆する、フッ化ビニリデンをモノマー単位として含む第１ポリマー、および
（ｃ）アクリル酸、アクリル酸塩、メタクリル酸、メタクリル酸塩からなる群より選ばれる少なくとも１種のモノマー単位を含む、分子量８万以上の第２ポリマーを含む負極バインダ
を混合したスラリーを電極に塗布した後、２５０℃以上の温度で熱処理する、蓄電デバイス用電極の製造方法。
（付記６）
３００℃以上の温度で熱処理する、付記５に記載の蓄電デバイス用電極の製造方法。
（付記７）
３５０℃以上の温度で熱処理する、付記５に記載の蓄電デバイス用電極の製造方法。
（付記８）
前記Ｓｉを構成元素として含む材料が、ＳｉＯｘ（０＜ｘ≦２）として表されるＳｉ酸化物である、付記１から４のいずれか１項に記載の蓄電デバイス用電極。【００８６】
以上、実施形態及び実施例を参照して本願発明を説明したが、本願発明は上記実施形態及び実施例に限定されるものではない。本願発明の構成や詳細には、本願発明のスコープ内で当業者が理解し得る様々な変更をすることができる。【００８７】
この出願は、２０１７年８月３１日に出願された日本出願特願２０１７−１６６３９９を基礎とする優先権を主張し、その開示の全てをここに取り込む。
【産業上の利用可能性】
【００８８】
本発明で提供される蓄電デバイス用電極は、リチウムイオン二次電池、リチウムイオンキャパシタ、電気二重層キャパシタなどへの使用が可能である。また、それを用いた二次電池は、電源を必要とするあらゆる産業分野、ならびに電気的エネルギーの輸送、貯蔵および供給に関する産業分野にて利用することができる。具体的には、モバイル機器の電源、移動・輸送用媒体の電源、バックアップ電源、太陽光発電、風力発電などで発電した電力を貯める蓄電設備などに、利用することができる。
【符号の説明】
【００８９】
１０  フィルム外装体
２０  電池要素
２５  セパレータ
３０  正極
４０  負極
４１  負極集電体
４２−１  第１ポリマー
４２−２  負極活物質
４２−３  第２ポリマー
【図１Ａ】
2019044491.tif 000005
【図１Ｂ】
2019044491.tif 000006
【図２】
2019044491.tif 000007
【図３】
2019044491.tif 000008
【国際調査報告】
2019044491.tif 000009
2019044491.tif 000010
2019044491.tif 000011